(57)【要約】【課題】ＦＺ法による単結晶シリコンの製造用原料として好適な多結晶シリコンロッドの提供。【解決手段】シーメンス法により育成された多結晶シリコン棒１０を円筒研削する工程において、この円筒研削工程を、多結晶シリコンロッド３０の中心軸ＣRがシリコン芯線２０の中心軸Ｃ0と２ｍｍ以上離間するように実行して多結晶シリコンロッド３０とする。【選択図】図２
2020117408.tif 000002
【特許請求の範囲】
【請求項１】
シーメンス法により育成された多結晶シリコン棒であって、
該多結晶シリコン棒の中心軸がシリコン芯線の中心軸と２ｍｍ以上離間していることを特徴とする、多結晶シリコン棒。
【請求項２】
前記中心軸間の距離が５ｍｍ以上である、請求項１に記載の多結晶シリコン棒。
【請求項３】
前記中心軸間の距離が１０ｍｍ以上である、請求項１に記載の多結晶シリコン棒。
【請求項４】
前記中心軸間の距離が２０ｍｍ以上である、請求項１に記載の多結晶シリコン棒。
【請求項５】
シーメンス法により育成された多結晶シリコンロッドであって、
該多結晶シリコンロッドの中心軸がシリコン芯線の中心軸と２ｍｍ以上離間していることを特徴とする、多結晶シリコンロッド。
【請求項６】
前記中心軸間の距離が５ｍｍ以上である、請求項５に記載の多結晶シリコンロッド。
【請求項７】
前記中心軸間の距離が１０ｍｍ以上である、請求項５に記載の多結晶シリコンロッド。
【請求項８】
前記中心軸間の距離が２０ｍｍ以上である、請求項５に記載の多結晶シリコンロッド。
【請求項９】
シーメンス法により育成された多結晶シリコン棒を円筒研削する工程を備え、
該円筒研削工程は、研削後の前記多結晶シリコン棒の中心軸がシリコン芯線の中心軸と２ｍｍ以上離間するように実行されることを特徴とする多結晶シリコンロッドの製造方法。
【請求項１０】
前記円筒研削工程は、研削後の前記多結晶シリコン棒の中心軸がシリコン芯線の中心軸と５ｍｍ以上離間するように実行される、請求項９に記載の多結晶シリコンロッドの製造方法。
【請求項１１】
前記円筒研削工程は、研削後の前記多結晶シリコン棒の中心軸がシリコン芯線の中心軸と１０ｍｍ以上離間するように実行される、請求項９に記載の多結晶シリコンロッドの製造方法。
【請求項１２】
前記円筒研削工程は、研削後の前記多結晶シリコン棒の中心軸がシリコン芯線の中心軸と２０ｍｍ以上離間するように実行される、請求項９に記載の多結晶シリコンロッドの製造方法。
【発明の詳細な説明】
【技術分野】
【０００１】
本発明はシーメンス法で育成された多結晶シリコンロッドに関し、特に、フローティングゾーン法（ＦＺ法）による単結晶シリコン製造の原料として好適な多結晶シリコンロッドに関する。
【背景技術】
【０００２】
多結晶シリコンは、半導体用の単結晶シリコンあるいは太陽電池用シリコンの原料である。多結晶シリコンの製造方法としては、シーメンス法が知られている。シーメンス法は、一般にシラン原料ガスを加熱されたシリコン芯線に接触させることにより、該シリコン芯線の表面にＣＶＤ（Chemical Vapor Deposition）法を用いて多結晶シリコンを析出させる方法である。
【０００３】
シーメンス法は、シリコン芯線を鉛直方向２本、水平方向１本の鳥居型に組み立て、該鳥居型シリコン芯線の両端部をそれぞれ芯線ホルダーに接続し、ベースプレート上に配置した一対の金属製の電極に固定する。一般的には反応炉内には複数組の鳥居型シリコン芯線を配置した構成となっている。
【０００４】
鳥居型のシリコン芯線を多結晶シリコンの析出温度まで通電により加熱し、原料ガスとして例えばトリクロロシランと水素の混合ガスをシリコン芯線上に接触させると、多結晶シリコンがシリコン芯線上で気相成長し、所望の直径の多結晶シリコン棒が逆Ｕ字状に形成される。
【０００５】
ＦＺ法により単結晶シリコンを製造するに際しては、逆Ｕ字状に形成された多結晶シリコンの鉛直方向２本の多結晶シリコン棒の両端部を切り離し、円柱状の多結晶シリコンロッドとし、これを原料として用いてＦＺ法による単結晶シリコンの育成を行う。
【０００６】
特許文献１(特開２００８−２８５４０３号公報)には、多結晶シリコンロッドの中心部分に針状結晶が多く存在すると、ＦＺ法による単結晶シリコンの製造工程で、未溶融の針状結晶またはその残部が溶融帯域を通過し、これが欠陥の発生を誘発して単結晶化が阻害される（有転位化する）可能性があることが開示されている。
【０００７】
特許文献２(特開平３−２５２３９７号公報)には、ＦＺ法による単結晶シリコン製造用の多結晶シリコンロッドにおいて、少なくとも溶融帯域の最小断面積以上を粗大化したシリコン単結晶粒を形成させることで、溶融帯域が一様に融解し、欠陥形成を防ぐことが開示されている。しかし、この手法では、特定の結晶方位を有する単結晶シリコンの芯線を準備する必要があることに加え、多結晶シリコンロッドを育成する差異の析出速度も低いという問題がある。
【０００８】
しかも、特許文献３(特表２０１２−５２１９５０号公報)に記載があるように、多結晶シリコン棒をシーメンス法で育成する工程では、一般に、加熱プロセスの初期の段階で特に、接触加熱領域がグラファイトとシリコンとの接触点で生じ、機械的ストレスにより細シリコンロッドが溶融または損傷する可能性があり、そのため、加熱プロセスを中断したりし、新たにシリコン蒸着反応器を複雑な手順に対応させなければならないといった不都合がある。
【先行技術文献】
【特許文献】
【０００９】
【特許文献１】特開２００８−２８５４０３号公報
【特許文献２】特開平３−２５２３９７号公報
【特許文献３】特表２０１２−５２１９５０号公報
【発明の開示】
【発明が解決しようとする課題】
【００１０】
つまり、上述の特許文献１や特許文献２に記載されているように、ＦＺ向けの多結晶シリコンロッドの製造技術においてはシリコン芯線近傍の結晶構造がきわめて重要であるにも関わらず、特許文献３に記載されているように、シーメンス法による多結晶シリコンの析出反応のスタート時（反応初期）には細心の注意が必要となる。
【００１１】
本発明は、このような問題に鑑みてなされたもので、その目的とするところは、極めて簡易な手法により、かつ、結晶の配向性等への特別な配慮も不要な手法により、ＦＺ法による単結晶シリコンの製造用原料として好適な多結晶シリコンロッドを提供することにある。
【課題を解決するための手段】
【００１２】
上記課題を解決するために、本発明に係る多結晶シリコン棒および多結晶シリコンロッドは、シーメンス法により育成された多結晶シリコン棒若しくは多結晶シリコンロッドであって、該多結晶シリコン棒若しくは多結晶シリコンロッドの中心軸がシリコン芯線の中心軸と２ｍｍ以上離間していることを特徴とする。
【００１３】
好ましくは前記中心軸間の距離が５ｍｍ以上であり、より好ましくは前記中心軸間の距離が１０ｍｍ以上であり、さらに好ましくは前記中心軸間の距離が２０ｍｍ以上である。
【００１４】
また、本発明に係る多結晶シリコンロッドの製造方法は、シーメンス法により育成された多結晶シリコン棒を円筒研削する工程を備え、該円筒研削工程は、前記多結晶シリコン棒の中心軸がシリコン芯線の中心軸と２ｍｍ以上離間するように実行されることを特徴とする。
【００１５】
この場合も、好ましくは前記中心軸間の距離が５ｍｍ以上であり、より好ましくは前記中心軸間の距離が１０ｍｍ以上であり、さらに好ましくは前記中心軸間の距離が２０ｍｍ以上である。
【発明の効果】
【００１６】
本発明により、極めて簡易な手法により、かつ、結晶の配向性等への特別な配慮も不要な手法により、ＦＺ法による単結晶シリコンの製造用原料として好適な多結晶シリコンロッドが提供される。
【図面の簡単な説明】
【００１７】
【図１】従来の、シーメンス法により育成された多結晶シリコン棒を円筒研削する工程を説明するための図である。
【図２】本発明における、シーメンス法により育成された多結晶シリコン棒を円筒研削する工程を説明するための図である。
【図３】本発明における、シーメンス法により育成された多結晶シリコン棒を円筒研削する工程を説明するための図である。
【発明を実施するための形態】
【００１８】
以下に、本発明を実施するための形態について説明する。
【００１９】
本発明者らは、ＦＺ法による単結晶シリコンの製造用原料として好適な多結晶シリコンロッドの開発にあたり、多結晶シリコンロッドの芯近傍（中心近傍）の結晶組織に着目して検討を行ってきた。しかし、シーメンス法による多結晶シリコンの析出反応のスタート時（反応初期）の諸条件が複雑なものとなると、反応炉内で多結晶シリコン棒が転倒したりスパークが発生してしまうといった問題を誘発してしまう結果を招くことになる。
【００２０】
そこで、さらに検討を進めていくなかで、ＦＺ法による単結晶シリコンの育成に用いられる原料として、該多結晶シリコンロッドの中心軸がシリコン芯線の中心軸からずれているものを用いると、ＦＺ法で単結晶シリコンを育成する過程での有転位化が生じ難いという興味ある結果を得た。
【００２１】
図１に示したように、シーメンス法で得られた多結晶シリコン棒からＦＺ法による単結晶シリコン製造用の多結晶シリコンロッドを作製するに際しては、析出後の多結晶シリコン棒１（直径Ｄ1）を円筒状に成形するための外周研削加工が施される。析出後の多結晶シリコン棒１の延在方向の中心軸はシリコン芯線２の延在方向の中心軸に概ね一致するから（図１（Ａ）参照）、通常の外周研削加工を施すと、成形後に得られた多結晶シリコンロッド３（直径Ｄ2）の中心軸（図中ＣR）はシリコン芯線２の中心軸（図中Ｃ0）に概ね一致する（図１（Ｂ）参照）。
【００２２】
本発明者らは、この点に着目し、意図的に、多結晶シリコンロッドの中心軸をシリコン芯線の中心軸からずらすことを試み、その効果を調べたところ、有転位化の確率が有意に低下することが確認できた。
【００２３】
すなわち、本発明では、シーメンス法により育成された多結晶シリコンロッドの中心軸を、シリコン芯線の中心軸と２ｍｍ以上離間させることとした。
【００２４】
そのために、図２（Ａ）に示したように、析出後の多結晶シリコン棒１０の中心軸ＣRがシリコン芯線２０の中心軸Ｃ0と２ｍｍ以上離間することとなるような、シーメンス法による多結晶シリコンの析出条件を検討した。本発明者らは、そのためには、シリコン芯線２０に対して周方向の多結晶シリコンの析出速度を変化させればよいと考えた。気相成長反応において、析出速度を調整するための要素としては、反応ガス濃度や反応温度が挙げられる。
【００２５】
例えば、シリコン芯線２０に対して周方向の多結晶シリコンの析出速度を変化させるために反応ガス濃度に差をつけるためには、ガス供給ノズル位置を変更することが考えられる。なお、ガス供給ノズル位置を変更することにより、供給ガスの温度は炉内のガス温度よりも低くなることが通常であるため、この効果により反応温度を下げることも可能となる。
【００２６】
シリコン芯線２０に対して周方向の多結晶シリコンの析出速度を変化させるために反応温度に差をつけるためには、反応炉内に設置されている他ロッドからの輻射を遮蔽したり、調整することが簡便な手法である。反応炉内でのロッド配置を調整したり、反応炉壁とは別の遮蔽物等を別途設置してもよい。
【００２７】
このような、析出後の多結晶シリコン棒１０の中心軸ＣRがシリコン芯線２０の中心軸Ｃ0と離間する条件で析出させた場合には、もともと中心軸の偏位（ＣRとＣ0との最接近距離）があるため、通常の外周研削（円筒研削）を行っても、得られる多結晶シリコンロッド３０の中心軸ＣRはシリコン芯線２０の中心軸Ｃ0と離間しているため、円筒研削時に生じる多結晶シリコンの研削ロスが少なくなるという利点がある(図２（Ｂ）参照)。
【００２８】
なお、多結晶シリコンロッドの中心軸をシリコン芯線の中心軸からずらすためには、図３に示したように、析出後の多結晶シリコン棒１０の延在方向の中心軸がシリコン芯線２０の延在方向の中心軸に概ね一致する通常の多結晶シリコン棒１０を育成した後（図３（Ａ）参照）、この多結晶シリコン棒の外周研削加工において、多結晶シリコンロッド３０の中心軸ＣRがシリコン芯線２０の中心軸Ｃ0と離間するようにしてもよい（図３（Ｂ）参照）。
【００２９】
なお、上記中心軸の離間距離ｄは５ｍｍ以上であることが好ましく、より好ましくは１０ｍｍ以上であり、さらに好ましくは２０ｍｍ以上である。好ましい離間距離に上限はないものの、多結晶シリコンロッド成長条件や円筒研削条件によりコスト増やロス率の上昇が考えられるため、離間距離は適宜選択されうる。
【実施例】
【００３０】
[実験１]
トリクロロシランを原料とし、シーメンス法により逆Ｕ字型の多結晶シリコン棒を育成した。１回のバッチで５つの逆Ｕ字型多結晶シリコン棒（直径約１７５ｍｍ）を得た。このような多結晶シリコン棒の育成を、析出条件は同じとして５バッチ（Ａ〜Ｅ）行い、各バッチ毎に５本（総計２５本）の多結晶シリコンロッドを作製した。これらの多結晶シリコンロッドのそれぞれは、シリコン芯線の中心軸と円筒研削後の多結晶シリコンロッドの中心軸の離間距離が各バッチ間で異なるように、円筒研削が行われている。
【００３１】
これらの２５本の多結晶シリコンロッドを原料として用い、ＦＺ法による単結晶シリコンの育成を行い、その歩留まりを調べた。
【００３２】
なお、ここで言う歩留まりとは、転位の発生無く単結晶化した長さを１００％としたときに、転位が発生した位置までの長さに対する割合である。つまり、転位の発生無く単結晶化した際には１００％となる。
【００３３】
表１に、上記各バッチ毎の５本の多結晶シリコンロッドを原料として用いた際の単結晶シリコンの育成時における上記歩留まりの平均値を纏めた。
【００３４】
【表１】
2020117408.tif 000003
【００３５】
表１に示したとおり、シリコン芯線の中心軸と多結晶シリコンロッドの中心軸の離間距離が長くなるにつれて歩留まりが高まる。すなわち、シーメンス法により育成された多結晶シリコン棒を円筒研削する工程において、この円筒研削工程を、多結晶シリコンロッドの中心軸ＣRがシリコン芯線の中心軸Ｃ0と２ｍｍ以上離間するように実行して多結晶シリコンロッドとすることで、ＦＺ法による単結晶シリコンの製造用原料として好適な多結晶シリコンロッドが提供される。
【００３６】
なお、上述のとおり、中心軸の離間距離ｄは５ｍｍ以上であることが好ましく、より好ましくは１０ｍｍ以上であり、さらに好ましくは２０ｍｍ以上である。
【００３７】
[実験２]
トリクロロシランを原料とし、シーメンス法により逆Ｕ字型の多結晶シリコン棒を育成した。１回のバッチで５つの逆Ｕ字型多結晶シリコン棒（直径約１５５ｍｍ）を得た。このような多結晶シリコン棒の育成を析出条件を変えて５バッチ（Ｆ〜Ｊ）行い、各バッチ毎に５本（総計２５本）の多結晶シリコンロッドを作製した。これらの多結晶シリコンロッドのそれぞれは、シリコン芯線の中心軸と円筒研削後の多結晶シリコンロッドの中心軸の離間距離が各バッチ間で異なるように、円筒研削が行われている。
【００３８】
これらの２５本の多結晶シリコンロッドを原料として用い、ＦＺ法による単結晶シリコンの育成を行い、その歩留まりを調べた。
【００３９】
なお、ここで言う歩留まりも、転位の発生無く単結晶化した長さを１００％としたときに、転位が発生した位置までの長さに対する割合である。つまり、転位の発生無く単結晶化した際には１００％となる。
【００４０】
表２に、上記各バッチ毎の５本の多結晶シリコンロッドを原料として用いた際の単結晶シリコンの育成時における上記歩留まりの平均値を纏めた。
【００４１】
【表２】
2020117408.tif 000004
【００４２】
表２に示したとおり、多結晶シリコンの析出条件を変えた場合にも、シリコン芯線の中心軸と多結晶シリコンロッドの中心軸の離間距離が長くなるにつれて歩留まりが高まる傾向が明確に読み取れる。すなわち、シーメンス法により育成された多結晶シリコン棒を円筒研削する工程において、この円筒研削工程を、多結晶シリコンロッドの中心軸ＣRがシリコン芯線の中心軸Ｃ0と２ｍｍ以上離間するように実行して多結晶シリコンロッドとすることで、ＦＺ法による単結晶シリコンの製造用原料として好適な多結晶シリコンロッドが提供される。
【００４３】
なお、この場合においても、上記中心軸の離間距離ｄは５ｍｍ以上であることが好ましく、より好ましくは１０ｍｍ以上であり、さらに好ましくは２０ｍｍ以上である。
【産業上の利用可能性】
【００４４】
本発明により、極めて簡易な手法により、かつ、結晶の配向性等への特別な配慮も不要な手法により、ＦＺ法による単結晶シリコンの製造用原料として好適な多結晶シリコンロッドが提供される。
【符号の説明】
【００４５】
１、１０  多結晶シリコン棒
２、２０  シリコン芯線
３、３０  多結晶シリコンロッド
【図１】
2020117408.tif 000005
【図２】
2020117408.tif 000006
【図３】
2020117408.tif 000007